(57)【特許請求の範囲】
【請求項１】
基板上に、第１電極と光電変換層と第２電極との積層体からなる複数個の光起電力素子を備えた光起電力装置の製造方法であって、
前記基板上に電極膜を形成する工程と、
前記電極膜における素子領域となる領域を薄膜化する工程と、
前記電極膜における分離領域内にレーザ光を照射し、当該レーザ光が照射された部分の電極膜を除去して複数の第１電極を分割形成する工程と、
を備えることを特徴とする光起電力装置の製造方法。
【請求項２】
前記電極膜を酸化亜鉛から形成することを特徴とする請求項１に記載の光起電力装置の製造方法。
【請求項３】
前記電極膜を５０００Å以上の厚みに形成することを特徴とする請求項２に記載の光起電力装置の製造方法。
【請求項４】
前記電極膜における素子領域となる領域を薄膜化する工程において、当該素子領域となる領域の厚みを約２１００Å〜約５０００Åの範囲とすることを特徴とする請求項１ないし３のいずれかに記載の光起電力装置の製造方法。
【請求項５】
前記電極膜における素子領域となる領域を薄膜化する工程において、当該素子領域となる領域の表面に凹凸面を形成することを特徴とする請求項１ないし４のいずれかに記載の光起電力装置の製造方法。
【請求項６】
前記電極膜における素子領域となる領域を薄膜化する工程を、前記複数の第１電極を分割形成する工程の後に行うことを特徴とする請求項１ないし５のいずれかにに記載の光起電力装置の製造方法。
【請求項７】
基板上に、第１電極と光電変換層と第２電極との積層体からなる複数個の光起電力素子を備えた光起電力装置の製造方法であって、
前記基板上に電極膜を形成する工程と、
当該電極膜における分離領域上にレーザ光吸収部材を設ける工程と、
当該レーザ光吸収部材にレーザ光を照射し、照射された部分のレーザ光吸収部材を当該レーザ光吸収部材直下の電極膜と共に除去して複数の第１電極を分割形成する工程と、
を備えることを特徴とする光起電力装置の製造方法。
【請求項８】
前記電極膜を酸化亜鉛から形成すると共に、約２１００Å〜約５０００Åの厚みに形成することを特徴とする請求項７に記載の光起電力装置の製造方法。
【請求項９】
基板上に、第１電極と光電変換層と第２電極との積層体からなる複数個の光起電力素子を備えた光起電力装置の製造方法であって、
前記基板上の素子領域に対応する領域に絶縁性薄膜を形成する工程と、
前記絶縁性薄膜を含め前記基板上に電極膜を形成する工程と、
前記電極膜をエッチング処理し前記絶縁性薄膜上に位置する素子領域となる電極膜を他の領域に位置する電極膜より薄膜化する工程と、
前記電極膜における分離領域内にレーザ光を照射し、当該レーザ光が照射された部分の電極膜を除去して複数の第１電極を分割形成する工程と、
を備えることを特徴とする光起電力装置の製造方法。
【請求項１０】
前記電極膜を酸化亜鉛から形成することを特徴とする請求項９に記載の光起電力装置の製造方法。
【請求項１１】
前記絶縁性薄膜は、二酸化シリコン（ＳｉＯ2）、酸化アルミニウム（Ａｌ2Ｏ3）、酸化チタン（ＴｉＯ2）の中から選ばれること特徴とする請求項９または１０に記載の光起電力装置の製造方法。
【請求項１２】
前記電極膜を５０００Å以上の厚みに形成することを特徴とする請求項９ないし１１のいずれかに記載の光起電力装置の製造方法。
【請求項１３】
前記電極膜における素子領域となる領域を薄膜化する工程において、当該素子領域となる領域の厚みを約３５００Å〜約５５００Åの範囲とすることを特徴とする請求項９ないし１２のいずれかに記載の光起電力装置の製造方法。
【請求項１４】
前記電極膜における素子領域となる領域を薄膜化する工程において、前記電極膜の表面に凹凸面を形成することを特徴とする請求項９ないし１３のいずれに記載の光起電力装置の製造方法。
【発明の詳細な説明】
【０００１】
【発明の属する技術分野】
本発明は、特に酸化亜鉛からなる第１電極を備えた光起電力装置において、特性の向上した光起電力装置及びその製造方法を提供するものである。
【０００２】
【従来の技術】
非晶質シリコン、非晶質シリコンカーバイド或いは非晶質シリコンゲルマニウム等の非晶質半導体からなる光起電力装置は、その製造コストが安価で容易に大面積化を図ることができることから、低コスト用太陽電池として開発が進んでいる。
【０００３】
図１８に示す断面図を参照して、非晶質半導体からなる光起電力素子につき説明する。非晶質半導体からなる光起電力素子１０は、基板１上に、第１電極２、ｐ型、ｉ型及びｎ型の非晶質半導体層３ｐ、３ｉ、３ｎの積層体からなる光電変換層３、及び第２電極４が順次積層されて構成される。基板１としてガラス、プラスチック等の透光性の部材が用いられる場合には、第１電極２は透光性の導電材料から構成され、第２電極４は高反射性の導電材料から構成される。
【０００４】
第１電極２を構成する透光性の導電材料としては、従来酸化錫（ＳｎＯ2）が用いられていたが、近年低コスト化を図るために酸化亜鉛（ＺｎＯ）を用いることが検討されており、高い光電変換特性を有する光起電力素子が得られている。
【０００５】
例えば、ガラスからなる基板１上に、スパッタ法によりＺｎＯからなる第１電極２を形成し、次いで、ｐ型の非晶質シリコンカーバイドからなる厚さ約１５０Åのｐ型層３ｐ、ｉ型の非晶質シリコンからなる厚さ約４０００Åのｉ型層３ｉ、ｎ型の非晶質シリコンからなる厚さ約２００Åのｎ型層３ｎの積層体からなる光電変換層３をプラズマＣＶＤ法により形成し、さらにスパッタ法を用いてＡｇからなる第２電極４を順次積層する事により光起電力素子１０を製造する。
【０００６】
そして、上記第１電極２の厚さを種々変化させて光電変換効率を測定した結果、図１９の特性図に示す如く、ＺｎＯからなる第１電極２の厚みが約２１００Å〜約５０００Åの範囲で１０．５％を越える高い光電変換効率が得られている。
【０００７】
【発明が解決しようとする課題】
しかしながら、ＺｎＯを第１電極に用いた光起電力素子は上述のように高い光電変換効率が得られるものの、集積型の光起電力装置とした場合には十分な特性が得られていなかった。
【０００８】
そこで、本発明は斯かる従来の課題を解決し、ＺｎＯを第１電極に用いた場合に優れた光電変換特性を得ることができる光起電力装置及びその製造方法を提供することを目的とする。
【０００９】
【課題を解決するための手段】
本願発明の発明者等は、まず、上述のようにＺｎＯからなる第１電極を用いた１つのセルの光起電力素子では高い光電変換効率が得られているにも拘わらず、集積型の光起電力装置とした場合に特性が低下する理由について検討した。
【００１０】
集積型の光起電力装置の構造を図２０の断面図を参照して説明する。尚、同図において、図１８と同一の機能を呈する部分には同一の符号を付している。
【００１１】
同図を参照して、光起電力装置１００は、基板１上に複数の光起電力装置１０…が並設配置され、相隣接する光起電力素子１０、１０の一方の光起電力素子１０における第１電極２と他方の光起電力素子１０における第２電極４とが電気的に接続された構造を有している。斯かる集積型の構造によれば、複数個の光起電力素子を電気的に直列或いは並列に接続することにより、１枚の基板で任意の出力電圧を取り出すことができる。
【００１２】
斯かる構造の光起電力装置１００は、通常レーザパターニング法を用いて製造される。例えば、基板１上の略全面に透光性の導電膜を形成し、レーザパターニング法により複数個の第１電極２…に分割する。
【００１３】
次に、この複数個の第１電極２…上を含んで基板１上の略全面にｐ型、ｉ型及びｎ型の各非晶質半導体層を順次積層した後に、レーザパターニング法を用いて非晶質半導体層を分割し、複数個の光電変換層３を形成する。最後に複数個の光電変換層３…上を含んで基板１の略全面に高反射性の導電膜を形成し、レーザパターニング法により複数個の第２電極４…に分割する。以上の工程により、図２０に示す構造の光起電力装置が製造される。斯かるレーザパターニング法に用いられるレーザ光としては、通常波長１．０６μｍのＹＡＧレーザが用いられる。
【００１４】
ところで、前述の通り、第１電極をＺｎＯから構成した光起電力素子にあっては、第１電極の厚みを約２１００Å〜約５０００Åの範囲とすることで、１０．５％を越える高い光電変換効率を得ることができる。しかしながら、斯かる厚みではレーザ光の吸収が不充分となり、レーザパターニング法により複数の第１電極を分割形成する際に透光性導電膜であるＺｎＯ膜が電気的に完全に分離されないことが考えられる。
【００１５】
そこで、本発明者等は、ガラス板上に種々の厚みを有するＺｎＯ膜を形成し、夫々のＺｎＯ膜をレーザパターニング法により２つの電極に分割し、両電極間の抵抗を測定した。そして、両電極間の抵抗が１０ＭΩ以上であるものを良品としたときの歩留まりとＺｎＯ膜の厚さとの関係を調べた。この結果を図２１の特性図に示す。尚、２つの電極間の分離幅は、集積型の光起電力装置に用いた場合と略同じ約１００μｍとした。その結果、ＺｎＯ膜の厚みが５０００Å以上では９０％以上の良好な歩留まりが得られるものの、厚みが薄くなると歩留まりが低下し、４５００Å以下の厚みでは４０％以下の低い歩留まりしか得られないことが分かった。
【００１６】
さらに、本発明者等は、集積型の光起電力装置において、ガラス基板上のＺｎＯ膜の膜厚を３０００Å〜１２０００Åの範囲で変化させ、ＺｎＯ膜をレーザパターニング法により複数の電極に分割し、その上に上記した方法により光電変換層３、第２電極４を形成し、図２０に示す構造の集積型の光起電力装置を製造した。
【００１７】
このとき、ＺｎＯ膜のレーザパターニング時のレーザパワー密度も変化させた。これら、複数の条件により、製造した集積型の光起電力装置における低照度電圧の平均値を測定した結果を図５および下記表１に示す。
【００１８】
【表１】
0004222736.tif 000002
【００１９】
上記表１および図５からレーザ加工部のＺｎＯ膜を厚く、レーザ加工のパワー密度を低くすることが歩留まり向上のためには有効である考えられる。
【００２０】
以上の予備実験結果から、ＺｎＯから構成される第１電極を用いた光起電力素子にあっては第１電極の厚みを約２１００Å〜約５０００Åの範囲とすることにより１０．５％を越える高い光電変換効率が得られるものの、斯かる厚みではレーザパターニング法の際に電気的な分離が十分になされないために、集積型の光起電力装置を製造した際にその特性が低下していたものと推察される。
【００２１】
そこで、本発明は斯かる知見に基づき、ＺｎＯを第１電極に用いた場合に優れた光電変換特性を得ることができる光起電力装置及びその製造方法を提供するものである。
【００２２】
本発明の光起電力装置は、基板と、この基板上に分離溝により互いに分離された複数の第１電極と、この第１電極を含め前記基板上に設けられる光電変換層と、前記光電変換層上に設けられ第２の分離溝により互いに分離された複数の第２電極と、を備え、前記第１電極における、相隣接する第１電極との間に存在する分離溝近傍の側端部の厚みが、当該第１電極における素子領域の厚みよりも厚くされていることを特徴とする。
【００２３】
斯かる構成によれば分離溝形成のためのレーザ光が照射される部分が素子領域の厚みより厚く形成されているので、歩留まり良く第１電極を分割形成でき、高い光電変換特性を有する光起電力装置を提供することができる。
【００２４】
また、前記第１電極が酸化亜鉛からなることを特徴とし、前記第１電極における側端部の厚みが５０００Å以上とされていることを特徴とし、前記第１電極における素子領域の厚みが約２１００Å〜約５０００Åの範囲とされていることを特徴とする。
【００２５】
さらに、前記第１電極における素子領域に凹凸面が形成されていることを特徴とし、前記第１電極における素子領域は、前記凹凸面を形成する工程によって前記側端部より薄膜化されていることを特徴とする。
【００２６】
或いは、前記第１電極膜における側端部は、レーザ光吸収部材が形成されることにより前記素子領域よりも厚みが厚くされていることを特徴とする。
【００２７】
上記したように、第１電極における、分離溝近傍の側端部の厚みが第１電極上にレーザ光吸収部材が設けられることによって、素子領域の厚みより厚くされている。この結果、歩留まり良く第１電極を分割形成でき、高い光電変換特性を有する光起電力装置を提供することができる。
【００２８】
加えて、前記第１電極は、レーザ光の照射により複数個に分割されていることを特徴とする。
【００２９】
また、本発明は、基板と、この基板上の素子領域に対応する部分に設けられた絶縁性薄膜と、前記絶縁性薄膜を含め前記基板上に形成されるとともに、分離溝により互いに分離された複数の第１電極と、この第１電極を含め前記基板上に設けられる光電変換層と、前記光電変換層上に設けられ第２の分離溝により互いに分離された複数の第２電極と、を備え、前記第１電極における、相隣接する第１電極との間に存在する分離溝近傍の側端部の厚みが、当該第１電極における素子領域の厚みよりも厚くされていることを特徴とする。
【００３０】
斯かる構成によれば、分離溝を形成するためのレーザ光が照射される部分が素子領域の厚みより厚く形成され、さらに、膜の配向性も良いので、歩留まり良く第１電極を分割形成でき、高い光電変換特性を有する光起電力装置を提供することができる。
【００３１】
前記第１電極は、酸化亜鉛からなり、前記絶縁性薄膜は、二酸化シリコン（ＳｉＯ2）、酸化アルミニウム（Ａｌ2Ｏ3）、酸化チタン（ＴｉＯ2）の中から選ばれること特徴とする。
【００３２】
前記第１電極における素子領域は、前記凹凸面を形成する工程によって前記側端部より薄膜化されていることを特徴とする。
【００３３】
また、本発明光起電力装置の製造方法は、基板上に、第１電極と光電変換層と第２電極との積層体からなる複数個の光起電力素子を備えた光起電力装置の製造方法であって、前記基板上に電極膜を形成する工程と、前記電極膜における素子領域となる領域を薄膜化する工程と、前記電極膜における分離領域内にレーザ光を照射し、当該レーザ光が照射された部分の電極膜を除去して複数の第１電極を分割形成する工程と、を備えることを特徴とする。
【００３４】
上記した構成によれば、分離溝形成のためのレーザ光が照射される部分が素子領域の厚みより厚く形成される。このため、歩留まり良く第１電極を分割形成でき、高い光電変換特性を有する光起電力装置を提供することができる。
【００３５】
また、前記電極膜を酸化亜鉛から形成することを特徴とし、前記電極膜を５０００Å以上の厚みに形成することを特徴とし、前記電極膜における素子領域となる領域を薄膜化する工程において、当該素子領域となる領域の厚みを約２１００Å〜約５０００Åの範囲とすることを特徴とする。
【００３６】
さらに、前記電極膜における素子領域となる領域を薄膜化する工程において、当該素子領域となる領域の表面に凹凸面を形成することを特徴とし、前記電極膜における素子領域となる領域を薄膜化する工程を、前記複数の第１電極を分割形成する工程の後に行うことを特徴とする。
【００３７】
或いは、基板上に、第１電極と光電変換層と第２電極との積層体からなる複数個の光起電力素子を備えた光起電力装置の製造方法であって、前記基板上に電極膜を形成する工程と、当該電極膜における分離領域上にレーザ光吸収部材を設ける工程と、当該レーザ光吸収部材にレーザ光を照射し、照射された部分のレーザ光吸収部材を当該レーザ光吸収部材直下の電極膜と共に除去して複数の第１電極を分割形成する工程と、を備えることを特徴とする。
【００３８】
上記した構成によれば、第１電極における、分離溝近傍の側端部の厚みが第１電極上にレーザ光吸収部材が設けられることによって、素子領域の厚みより厚くできる。この結果、歩留まり良く第１電極を分割形成でき、高い光電変換特性を有する光起電力装置を提供することができる。
【００３９】
さらには、前記電極膜を酸化亜鉛から形成すると共に、約２１００Å〜約５０００Åの厚みに形成することを特徴とする。
【００４０】
また、本発明光起電力装置の製造方法は、基板上に、第１電極と光電変換層と第２電極との積層体からなる複数個の光起電力素子を備えた光起電力装置の製造方法であって、前記基板上の素子領域に対応する領域に絶縁性薄膜を形成する工程と、前記絶縁性薄膜を含め前記基板上に電極膜を形成する工程と、前記電極膜をエッチング処理し前記絶縁性薄膜上に位置する素子領域となる電極膜を他の領域に位置する電極膜より薄膜化する工程と、前記電極膜における分離領域内にレーザ光を照射し、当該レーザ光が照射された部分の電極膜を除去して複数の第１電極を分割形成する工程と、を備えることを特徴とする。
【００４１】
上記したように、基板上に選択的に絶縁性薄膜を設けると、第１電極の結晶性は、絶縁性薄膜上に形成されたものより、基板上に直接形成した膜の方が高くなる。このため、塩酸（ＨＣｌ）水溶液或いは酢酸（ＣＨ3ＣＯＯＨ）水溶液を用いたエッチング処理を行うと、素子領域の方の第１電極が側端部の第１電極より速くエッチングされる。この結果、側端部の厚みが素子領域の厚みよりも厚く形成される。分離溝を形成するためのレーザ光が照射される部分が素子領域の厚みより厚く形成され、さらに、膜の配向性も良いので、歩留まり良く第１電極を分割形成でき、高い光電変換特性を有する光起電力装置を提供することができる。
【００４２】
前記電極膜を酸化亜鉛から形成し、前記絶縁性薄膜は、二酸化シリコン（ＳｉＯ2）、酸化アルミニウム（Ａｌ2Ｏ3）、酸化チタン（ＴｉＯ2）の中から選ばれること特徴とする。
【００４３】
前記電極膜における素子領域となる領域を薄膜化する工程において、当該素子領域となる領域の厚みを約３５００Å〜約５５００Åの範囲とし、前記電極膜の表面に凹凸面を形成することを特徴とする。
【００４４】
【発明の実施の形態】
以下に、本発明の実施の形態について、図面を参照して説明する。
【００４５】
図１は、本発明の第一の実施形態に係る光起電力装置を説明するための断面図であり、図２は図１に示す光起電力装置の製造方法を説明するための工程別の断面図である。尚、これらの図において図１８、図２０と同一の機能を呈する部分には同一の符号を付している。
【００４６】
図１に示す如く、相隣接する第１電極２、２は分離溝Ｓによって分割されている。そして、本実施形態に係る光起電力装置１００にあっては第１電極２における、分離溝Ｓ近傍に位置する側端部Ｂの厚みが素子領域Ａの厚みよりも厚く形成されている。即ち、斯かる構成によれば分離溝Ｓ形成のためのレーザ光が照射される部分が素子領域Ａの厚みより厚く形成されているので、歩留まり良く第１電極を分割形成でき、高い光電変換特性を有する光起電力装置を提供することができる。
【００４７】
例えば、第１電極２をＺｎＯから構成した場合にあっては、側端部Ｂの厚みが５０００Å以上であれば、レーザ光の照射により歩留まり良く第１電極を分割形成することが可能となる。加えて、素子領域となる素子領域Ａの厚みを約２１００Å〜約５０００Åの範囲とすることで、高い光電変換特性を得ることが可能となる。本発明によれば良好な歩留まりで高い光電変換特性を有する光起電力装置を提供することが可能となる。
【００４８】
図２を参照して、本実施形態に係る光起電力装置の製造方法を説明する。
【００４９】
まず、図２（Ａ）に示す第１工程においては、ガラス、プラスチック等の透光性且つ絶縁性表面を有する材料からなる基板１上の略全面に、酸化亜鉛（ＺｎＯ）からなる透光性の導電膜２１を形成する。
【００５０】
次に、図２（Ｂ）に示す第２工程においては、導電膜２１の素子領域Ａとなる部分を薄膜化する。この薄膜化は、後述する第３工程でレーザ光の照射により導電膜が除去される部分を含む除去領域Ｃ上を例えばレジスト膜によりマスクした状態で、導電膜２１にウェットエッチング或いはドライエッチング等のエッチング処理を施すことによって行うことができる。
【００５１】
次いで、図２（Ｃ）に示す第３工程においては、厚みの厚い除去領域Ｃ内にレーザ光Ｌを照射し、レーザ光Ｌが照射された部分の導電膜２１を除去することで分離溝Ｓを形成し、複数の第１電極２…を分割形成する。このレーザパターニングは、基板側から波長１．０６μｍ、パルス周波数３ｋＨｚのＮｄ：ＹＡＧレーザを用いて、基板側から４×１０7Ｗ／ｃｍ2のレーザ密度、１０ｍｍ／秒の加工速度でレーザ光を導電膜の除去領域内に照射した。上記レーザパワー密度はガラス基板に熱影響がでない強度である。
【００５２】
さらに、図２（Ｄ）に示す第４工程においては、上記複数の第１電極２…上を含んで基板１上にプラズマＣＶＤ法により、ｐ型、ｉ型及びｎ型の各非晶質半導体層を順次形成した後に、レーザパターニング法により複数の光電変換層３…を分割形成する。上記光電変換層３は、公知の平行平板のプラズマＣＶＤ装置を用いて各層を形成した。なお、放電電極面積は、１５００ｃｍ2、電極間隔は４０ｍｍである。また、レーザパターニングは、波長０．５３μｍ、パルス周波数３ｋＨｚのＹＡＧレーザ第２高調波を用いて、２×１０7Ｗ／ｃｍ2のレーザ密度、１０ｍｍ／秒の加工速度で行った。
【００５３】
最後に、上記光電変換層３…上を含んで基板１上にスパッタ法により、例えば、Ａｇ膜、Ａｌ膜等の金属膜を形成した後に、レーザパターニング法により複数の第２電極４…を分割形成することによって、図１に示す光起電力装置が製造される。
【００５４】
この実施形態では、金属膜として、Ａｌ膜をＤＣマグネトロンスパッタ法により、４０００Å形成した。形成条件は、基板温度２００℃、Ａｒガスを４００ｓｃｃｍの流量で流し、１Ｐａの雰囲気下で、大きさ３００ｃｍ2のＡｌターゲットに０．１ｋＷの電力を印加した。また、レーザパターニングは、波長０．５３μｍ、パルス周波数３ｋＨｚのＹＡＧレーザ第２高調波を用いて、２×１０7Ｗ／ｃｍ2のレーザ密度、１０ｍｍ／秒の加工速度で行った。
【００５５】
斯かる製造方法において、例えば第１電極２をＺｎＯから構成するに際し、上記第１工程においてＺｎＯからなる導電膜２１を５０００Å以上の厚みに形成する。次に、上記第２工程においては素子領域Ａを約２１００Å〜約５０００Åの範囲の厚みに薄膜化する。
【００５６】
斯かる方法によれば、上記第３工程においては厚み５０００Å以上のＺｎＯからなる除去領域Ｃにレーザ光が照射されるので、歩留まり良く第１電極２…を分割形成することができる。さらに、素子領域Ａの厚みが約２１００Å〜約５０００Åの範囲であるので、高い光電変換特性を得ることができる。
【００５７】
さらに、上記第２工程における薄膜化を塩酸（ＨＣｌ）水溶液或いは酢酸（ＣＨ3ＣＯＯＨ）水溶液を用いたエッチング処理で行うと、素子領域Ａの表面にテクスチャ面となる凹凸面を形成することができる。従って、この方法によれば、素子領域Ａの薄膜化と同時に素子領域Ａの表面にテクスチャ面となる凹凸面を形成することができ、優れた光電変換特性を有する光起電力装置を簡単なプロセスで製造することができる。
【００５８】
また、上述の製造方法においては、素子領域Ａを薄膜化した後に、除去領域Ｃ内にレーザ光Ｌ１を照射し、複数の第１電極２…を分割形成したが、先に除去領域Ｃ内にレーザ光Ｌ１を照射して複数の第１電極２…を分割形成した後に素子領域Ａを薄膜化しても良い。
【００５９】
例えば、基板１上にＺｎＯ膜２１を５０００Å以上の厚みに形成し、レーザ光の照射により複数の第１電極２…を分割した後に、素子領域Ａを約２１００Å〜約５０００Åの厚みの範囲に薄膜化しても良い。斯かる構成によれば、例えレーザ光の照射による導電膜の除去が不充分となって分離溝Ｓ内に導電膜が残留したとしても、この残留物は後工程のエッチング処理により除去されるので電気的な分離がより完全なものとなり、さらに好ましい効果が得られる。
【００６０】
（第二の実施形態）
次に、本発明の第二の実施形態に係る光起電力装置を図３に示す構造断面図を参照して説明する。なお、第一の実施形態と同一機能を呈する部分には同一符号を付し、説明の重複を避けるために、ここではその説明を割愛する。
【００６１】
本実施形態においては、第１電極２における、分離溝Ｓ近傍の側端部Ｂの厚みが第１電極２上にレーザ光吸収部材５１が設けられることによって、素子領域Ａの厚みより厚くされている。斯かる構成においても前述の第一の実施形態と同様の効果を奏する。
【００６２】
図４は本実施形態に係る光起電力装置の製造工程を説明するための工程別の断面図である。
【００６３】
まず、図４（Ａ）に示す第１工程においては、基板１上に透光性の導電膜２１を形成する。ＺｎＯを用いて導電膜２１を形成する場合には、約２１００Å〜約５０００Åの範囲の厚みに形成する。
【００６４】
次に、図４（Ｂ）に示す第２工程においては、導電膜２１の除去領域Ｃ上にレーザ光吸収部材５１を形成する。このレーザ光吸収部材５１はレーザ光を吸収する材料であれば、導電性を有するものから構成しても良いし、絶縁性を有するものから構成しても良い。例えば、レーザ光として波長１．０６μｍのＹＡＧレーザを用いる場合には、このレーザ光吸収部材５１をチタンやカーボン等の表面反射の少ない材料から構成することができる。或いは、酸化錫（ＳｎＯ2）、ＩＴＯ（Indium Tin Oxide）等の導電性酸化物をレーザ光吸収部材として用いても良い。
【００６５】
次いで、図４（Ｃ）に示す第３工程においては、上記レーザ光吸収部材５１にレーザ光Ｌを照射し、レーザ光Ｌが照射された部分のレーザ光吸収部材５１及びその直下に位置する導電膜２１を同時に除去することにより、分離溝Ｓを形成すると共に複数の第１電極２…を分割形成する。
【００６６】
そして、第１の実施形態と同様にして、複数個の光電変換層３…及び第２電極４…を形成することにより、図３に示す構造の光起電力装置を製造することができる。
【００６７】
本実施形態においても、前述した第一の実施形態と同様に、優れた光起電力特性を有する光起電力装置を高い歩留まりで提供することが可能となる。
【００６８】
（第三の実施形態）
次に、本発明の第三の実施形態に係る光起電力装置を図６乃至図１６に従い説明する。図６は本発明の第三の実施形態に係る光起電力装置を示す構造断面図である。なお、第一の実施形態と同一機能を呈する部分には同一符号を付し、説明能重複を避けるために、ここではその説明を割愛する。
【００６９】
さらに、本発明者等は、第１電極２のＺｎＯ膜の配向性がレーザパターニング時にどのように影響するかを調べた。ガラス基板１上に形成するＺｎＯ膜の膜厚を５０００Åに固定して、ＺｎＯ膜の配向性を異ならせたものを形成した。そして、レーザ加工パワーを８０ｍＷに固定して、第１電極を分割した場合の集積型光起電力装置の低照度電圧平均値を測定した。
【００７０】
配向性は、形成したＺｎＯ膜のＸ線回折パターンを調べ、Ｘ線回折ピーク強度比Ｉを代えて測定した。即ち、ＺｎＯ膜はＸ線回折ピークが図７に示すように、（００２）面と、（００４）面にそれぞれピークを有する。（００２）面は結晶性が良好な面である。ここで、強度とは、Ｘ線回折測定でサンプルを回転させながらＸ線の入射角度θを連続的に変化させたとき、検出器の位置を回折された回折Ｘ線の角度が２θとなるように、光学的に関係づけながら回転させ、回折されてサンプル表面部分から出てくるＸ線を検出したときの電子の数（単位はｃｏｕｎｔ）のことをいう。
【００７１】
このことから、（００２）面強度／（００４）面強度の比、即ち、Ｘ線回折ピーク強度比Ｉ｛（００２）／（００４）｝が大きいほど配向性が良いといえる。なお、Ｘ線回折ピーク強度比は、スパッタの形成温度等条件によって変化させた。
【００７２】
図８は、Ｘ線回折ピーク強度比Ｉを変化させて第１電極２としてのＺｎＯ膜を形成し、そのＺｎＯ膜をレーザ加工パワー８０ｍＷで分割した場合の集積型光起電力装置の低照度電圧平均値を測定した結果を示すものである。なお、それぞれのＺｎＯ膜の膜厚は６０００Åに固定した。
【００７３】
この図８より、Ｘ線回折ピーク強度比Ｉが４０倍以上で、集積型光起電力装置の全ての段で良好な値が得られ、レーザの加工歩留まりが向上していることが分かる。
【００７４】
また、配向性が高い膜はエッチング速度が遅いことが知られている。そこで、この第３の実施形態は、レーザパターニングする加工領域にのみ、配向性の高いＺｎＯ膜を形成し、エッチングにより、ＺｎＯ膜の膜厚を変化させる。即ち、レーザパターニングする領域の厚みを素子領域Ａの厚みよりも厚く形成して、レーザ加工歩留まりを向上させるものである。
【００７５】
斯かる構成によれば、分離溝Ｓを形成するためのレーザ光が照射される部分が素子領域Ａの厚みより厚く形成され、さらに、膜の配向性も良いので、歩留まり良く第１電極を分割形成でき、高い光電変換特性を有する光起電力装置を提供することができる。
【００７６】
図６に示す如く、相隣接する第１電極２、２は分離溝Ｓによって分割されている。そして、本実施形態３に係る光起電力装置１００にあっては、素子領域Ａに部分に絶縁性薄膜２２が形成されている。この絶縁性薄膜２１は、二酸化シリコン（ＳｉＯ2）、酸化アルミニウム（Ａｌ2Ｏ3）、酸化チタン（ＴｉＯ2）が用いられる。また、分離溝Ｓ近傍に位置する側端部Ｂ、すなわちレーザ加工部に相当する部分には、絶縁性薄膜は設けていない。
【００７７】
このように、選択的に絶縁性薄膜２２を基板１上に設けた後、第１電極２としてのＺｎＯ膜をスパッタ法により形成する。スパッタ法により形成したＺｎＯ膜の結晶性は、絶縁性薄膜２２上に形成されたものより、ガラス基板１上に直接形成した膜の方が高くなる。
【００７８】
このため、塩酸（ＨＣｌ）水溶液或いは酢酸（ＣＨ3ＣＯＯＨ）水溶液を用いたエッチング処理を行うと、素子領域Ａの方のＺｎＯ膜２３が側端部ＢのＺｎＯ膜２４より速くエッチングされる。この結果、側端部Ｂの厚みが素子領域Ａの厚みよりも厚く形成される。また、それぞれの表面には、テクスチャ面となる凹凸面が形成される。
【００７９】
上記したように、エッチング処理により、側端部ＢのＺｎＯ膜２４の厚みが素子領域ＡのＺｎＯ膜２３の厚みよりも厚く形成され、レーザ加工部のみＺｎＯ膜の膜厚を厚くすることができる。即ち、斯かる構成によれば分離溝Ｓ形成のためのレーザ光が照射される部分が素子領域Ａの厚みより厚く形成されているので、歩留まり良く第１電極２を分割形成でき、高い光電変換特性を有する光起電力装置を提供することができる。
【００８０】
図９（Ａ）は、レーザ加工部（側端部）近傍を示す模式的断面図である。図９（Ａ）に示すように、エッチングは、素子領域ＡのＺｎＯ膜２３部分が速く進み、その膜厚が薄くなっている。図９（Ｂ）は、素子領域Ａ部分（図９（Ａ）の符号２３Ａで示す部分）でのＺｎＯ膜２３のＸ線回折パターン強度、図９（Ｃ）は、レーザ加工部（側端部）Ｂ部分（図９（Ａ）の符号２４Ｂで示す部分）でのＺｎＯ膜２４のＸ線回折パターン強度を調べたものである。
【００８１】
ＺｎＯ膜は、図９（Ｂ）、図９（Ｃ）に示すように、（００２）面と、（００４）面にそれぞれＸ線回折ピークを有する。そして、上述したように、（００２）／（００４）の比、即ち、Ｘ線回折ピーク強度比Ｉが大きいほど配向性が良く、エッチングは、レーザ加工部（側端部）Ｂよりも素子領域Ａ部分の方が速くなることが分かる。
【００８２】
次に、上記のように、レーザ加工部（側端部）Ｂと素子領域Ａの結晶性を代えると同時に、エッチングによる凹凸化、薄膜化を行い、それぞれの部分のＸ線回折ピーク強度比Ｉ（００２）／（００４）を調べ、レーザ加工部（側端部）ＢのＸ線回折ピーク強度比をＩＢ、素子領域のＸ線回折ピーク強度比をＩＡとし、ＩＡとＩＢの比（ＩＡ／ＩＢ）と集積型光起電力装置との特性を調べた。その結果を図１０ないし図１２に示す。
【００８３】
図１０より、ＩＡの強度比がＩＢの強度比に対して低いほど電流が向上し、ＩＢ強度比がＩＡ強度比の２倍以上あると電流が向上することが分かる。また、図１１よりＩＢの強度比が小さい、Ｆ．Ｆ．（フィルファクタ）は低下しない。さらに、図１２よりＩＡ強度比／ＩＢ強度比が０．５以下、即ち、レーザ加工部の強度比が素子領域Ａの強度比の２倍以上あることで、電流とＦ．Ｆ．の積が向上することが分かった。
【００８４】
次に、図１３に示すように、ＩＢ強度比がＩＡ強度比の２倍以上になる場合のレーザ加工部（側端部）Ｂと素子領域Ａの各膜厚Ｌ１、Ｌ２、各凹凸深さｄ１、ｄ２と集積型光起電力装置の関係を調べた。その結果を図１４および図１５に示す。図１３および図１４より、素子領域Ａの表面の凹凸の深さが１５００Å以上３２００Å以下で、レーザ加工部（側端部）Ｂの表面深さが８００Å以下が好ましい。素子領域Ａの厚みを約３５００Å〜約５５００Åの範囲で、レーザ加工部（側端部）Ｂの膜厚を７０００Åとすることで、レーザ光の照射により歩留まり良く第１電極を分割形成することが可能となる。加えて、本発明によれば良好な歩留まりで高い光電変換特性を有する光起電力装置を提供することが可能となる。
【００８５】
図１６は本実施形態に係る光起電力装置の製造工程を説明するための工程別の断面図である。
【００８６】
まず、図１６（Ａ）に示す第１工程においては、基板１上の素子領域Ａに相当する部分にだけ、絶縁性薄膜２２、この実施形態では、ＳｉＯ2膜を設ける。
【００８７】
続いて、図１６（Ｂ）に示す第２工程では、透光性の導電膜２１を形成する。ＺｎＯを用いて導電膜２１を形成する場合には、約８０００Åの範囲の厚みに形成する。
【００８８】
次に、図１６（Ｃ）に示す第３工程においては、塩酸（ＨＣｌ）水溶液或を用いたエッチング処理で行う。このエッチング処理にて、素子領域Ａの部分のＺｎＯ膜は加工部（側端部）ＢのＺｎＯ膜よりも速くエッチングされ、表面にテクスチャ面となる凹凸面を形成するとともに、この素子領域Ａ部分が薄膜化される。
【００８９】
次いで、図１６（Ｄ）に示す第４工程においては、上記素子加工部Ｂにレーザ光Ｌを照射し、レーザ光Ｌが照射された部分の配向性の良好な導電膜２１を除去することにより、分離溝Ｓを形成すると共に複数の第１電極２…を分割形成する。
【００９０】
そして、図１６（Ｅ）に示す第５工程においては、第１の実施形態と同様にして複数個の光電変換層３…及び第２電極４…を形成することにより、図６に示す構造の光起電力装置を製造することができる。
【００９１】
本実施形態においても、前述した第一の実施形態と同様に、優れた光起電力特性を有する光起電力装置を高い歩留まりで提供することが可能となる。
【００９２】
（実施例１）
以下に、前述した本発明の第一の実施形態に係る光起電力装置の具体的実施例について説明する。
【００９３】
まず、サイズ１０ｃｍ×１０ｃｍのガラス基板を準備し、このガラス基板上の略全面に、スパッタ法を用いて厚み１μｍのＺｎＯからなる導電膜を形成した。ＺｎＯの形成条件は表２に示すとおりである。
【００９４】
【表２】
0004222736.tif 000003
【００９５】
次に、導電膜の除去領域上にレジスト膜を形成した後に、１％のＨＣ１水溶液中に３０秒程度浸漬し、導電膜の素子領域となる領域を薄膜化する。この工程において、厚み１μｍに形成された導電膜の素子領域となる領域のみがエッチングされ約４０００Åの厚みとなると共に、その表面にピラミッド状の凹凸面が形成された。
【００９６】
次いで、波長１．０６μｍ、パルス周波数３ｋＨｚのＮｄ：ＹＡＧレーザを用いて、基板側から４×１０7Ｗ／ｃｍ2のレーザ密度、１０ｍｍ／秒の加工速度でレーザ光を導電膜の除去領域内に照射した。レーザ光が照射された部分の導電膜を除去することによって分離溝を形成すると共に複数の第１電極を分割形成した。
【００９７】
さらに、複数の第１電極を含んで基板上の領域の略全面にプラズマＣＶＤ法を用いて、ｐ型の非晶質シリコンカーバイトからなる厚み約１５０Åのｐ型層、ｉ型の非晶質シリコンからなる厚み約４０００Åのｉ型層及びｎ型の非晶質シリコンからなる厚み約２００Åのｎ型層を順次形成し、レーザパターニング法により複数の光電変換層を分割形成した。尚、各非晶質半導体層の形成条件は表３に示すとおりである。
【００９８】
【表３】
0004222736.tif 000004
【００９９】
最後に、複数の光電変換層上を含んで基板上の略全面にスパッタ法を用いてＡｇ膜を形成した後に、レーザパターニング法により複数の第２電極を分割形成して、１０段の光起電力素子が電気的に直列接続された集積型の光起電力装置を製造した。斯かる光起電力装置の光電変換特性を表４に示す。また、比較のためにＺｎＯ膜からなる導電膜を約４０００Åの厚みに形成すると共に、当該導電膜の素子領域を薄膜化する工程を有さない以外は実施例１と同一の工程で製造した比較例の光起電力装置の特性も併せて示す。
【０１００】
【表４】
0004222736.tif 000005
【０１０１】
同表４に示すように、本実施例装置の方が高い光電変換効率が得られることがわかった。また、各光起電力素子間の並列抵抗成分を測定したところ、同表４に示す如く実施例装置の方が並列抵抗成分が増加し、リーク電流が低減されていることがわかった。これは、レーザ光が照射される除去領域の厚みが本実施例装置の場合約１μｍであるのに対し、比較例装置の場合には約４０００Åであるために、比較例装置では導電膜の除去が十分に行われず、不所望の残留物等が残存することによりリーク電流が増加したものと考えられる。
【０１０２】
一方、本実施例装置の場合には、除去領域の厚みが約１μｍと厚いために導電膜の除去が十分に行われ、リーク電流が低減されると共に素子領域の厚みも効率向上のために最適な範囲の厚みであることから、高い光電変換特性が得られたものと考えられる。
【０１０３】
（実施例２）
次に、本発明の第二の実施形態に係る実施例について説明する。
【０１０４】
本実施例においては、ガラスからなる基板上に、スパッタ法を用いてＺｎＯからなる厚み約４０００Åの導電膜を形成した。導電膜の形成条件は実施例１と同一である。次に、導電膜における除去領域上にＳｎＯ2からなるレーザ光吸収部材を２０００Åの厚みに形成した。
【０１０５】
次いで、基板側から波長１．０６μｍのＹＡＧレーザ光を導電膜の除去領域内に照射し、レーザ光が照射された部分の導電膜及びレーザ光吸収部材を除去することによって複数の第１電極を分割形成した。
【０１０６】
さらに、複数の第１電極を含んで基板１上の略全面にプラズマＣＶＤ法を用いて、ｐ型の非晶質シリコンカーバイドからなる厚み約１５０Åのｐ型層、ｉ型の非晶質シリコンからなる厚み約４０００Åのｉ型層及びｎ型の非晶質シリコンからなる厚み約２００Åのｎ型層を順次形成し、レーザパターニング法により複数の光電変換層を分割形成した。尚、各非晶質半導体層の形成条件は実施例１で用いた条件と同一である。
【０１０７】
最後に、複数の光電変換層上を含んで基板上の略全面にスパッタ法を用いて、Ａｇ膜を形成した後に、レーザパターニング法により複数の第２電極を分割形成して、１０段の光起電力素子が電気的に直列接続された集積型の光起電力装置を製造した。斯かる光起電力装置の光電変換特性を表５に示す。また、前述した比較例の光起電力装置の特性も併せて示す。
【０１０８】
【表５】
0004222736.tif 000006
【０１０９】
同表５に示すように、本実施例装置の方が高い光電変換効率が得られることがわかった。また、各光起電力素子間の並列抵抗を測定したところ、同表５に示す如く実施例装置の方が並列抵抗を低減できることがわかった。これは、レーザ光が照射される導電膜の除去領域の厚みが本実施例装置の場合レーザ光吸収部材の形成により約６０００Åとされているのに対し、比較例装置の場合には約４０００Åであるために、前述の通り比較例装置では導電膜の除去が十分に行われず、不所望の残留物等が残存することにより並列抵抗成分が減少した結果、光電変換特性が低下したものと考えられる。
【０１１０】
一方、本実施例装置の場合には、除去領域の厚みが約６０００Åと厚いために導電膜の除去が十分に行われ、リーク電流が低減されると共に素子領域の厚みも効率向上のために最適な範囲の厚みであることから、高い光電変換特性が得られたものと考えられる。
【０１１１】
尚、上記レーザ光吸収部材を構成する材料としては、上述したＳｎＯ2に限らずレーザ光を吸収するものであれば他の材料を用いることもできる。また、斯かるレーザ光吸収部材は第１電極を分割形成後除去しても良いし、本実施例の如く除去せずにそのまま残しても良い。いずれの場合においても同様の効果を奏する。
【０１１２】
（実施例３）
以下に、前述した本発明の第三の実施形態に係る光起電力装置の具体的実施例について説明する。
【０１１３】
まず、ガラス上の所定の領域にＳｉＯ2からなる絶縁膜２２の形成方法につき図１７に従い説明する。
【０１１４】
図１７（Ａ）に示す工程においては、ガラス１ａ上にＣＶＤ法により、膜厚３０００Åのアモルファスシリコン層２５を形成する。続いて、アモルファスシリコン層２５上に膜厚２０００ÅのＡｇ膜２６をスパッタ法により形成する。そして、Ａｇ膜２６と基板となるガラス基板１の膜面を対向させて密着させる。
【０１１５】
図１７（Ｂ）に示す工程においては、レーザを基板１ａのガラス側から照射し、Ａｇ膜２６ａを基板１上にライン状に付着させる。
【０１１６】
図１７（Ｃ）に示す工程においては、ライン状のＡｇ膜２６ａを含み基板１上にスパッタ法により、膜厚１０００ÅのＳｉＯ2膜２２を形成する。このＳｉＯ2膜２２の形成条件は、温度２５０℃、ＲＦパワー３００Ｗ、到達圧力１３．３×１０-6Ｐａ、スパッタガスとしてＡｒ５０ｓｃｃｍである。
【０１１７】
図１７（Ｄ）に示す工程においては、ＳｉＯ2膜２２が付着した基板１を２０％塩酸（ＨＣｌ）に３０秒浸す。塩酸に浸すことによって、Ａｇが溶けて、Ａｇ上に形成されていたＳｉＯ2膜は除去され、レーザ照射直下に位置しなかった部分の面だけにＳｉＯ2膜２２が残り、基板１上に選択的にＳｉＯ2膜２２が形成される。
【０１１８】
上記のように選択的にＳｉＯ2膜を形成したガラス基板を準備し、このガラス基板上の略全面に、スパッタ法を用いて厚み８０００ÅのＺｎＯからなる導電膜を形成した。ＺｎＯの形成条件は上記した表２に示すとおりである。
【０１１９】
次に、０．５％のＨＣ１水溶液中に１１０秒程度浸漬し、導電膜の素子領域となる領域を薄膜化する。この工程において、ＳｉＯ2膜上に形成された導電膜の素子領域となる領域が多くエッチングされ約３０００Åの厚みとなる。また、ＳｉＯ2膜が存在しないレーザ加工領域は７０００Åの厚みとなる。また、その表面には、ピラミッド状の凹凸面が形成された。
【０１２０】
次いで、波長１．０６μｍ、パルス周波数３ｋＨｚのＮｄ：ＹＡＧレーザを用いて、基板側から４×１０7Ｗ／ｃｍ2のレーザ密度、１０ｍｍ／秒の加工速度でレーザ光を導電膜の除去領域内に照射した。レーザ光が照射された部分の導電膜を除去することによって分離溝を形成すると共に複数の第１電極を分割形成した。
【０１２１】
さらに、複数の第１電極を含んで基板上の略全面にプラズマＣＶＤ法を用いて、厚み１００Åのｐ型の非晶質炭化シリコンからなるｐ型層、厚み３０００Åのｉ型の非晶質シリコからなるｉ型層及び厚み２００Åの微結晶シリコン（μｃ−Ｓｉ）からなるｎ型層を順次形成し、レーザパターニング法により複数の光電変換層を分割形成した。尚、各非晶質半導体層の形成条件は表６に示すとおりである。
【０１２２】
【表６】
0004222736.tif 000007
【０１２３】
最後に、複数の光電変換層上を含んで基板上の略全面にスパッタ法を用いてＡｇ膜を形成した後に、レーザパターニング法により複数の第２電極を分割形成して、１０段の光起電力素子が電気的に直列接続された集積型の光起電力装置を製造した。
【０１２４】
上記した本実施例装置は、除去領域の厚みが約７０００Åと厚いために導電膜の除去が十分に行われ、実施例１の装置と同様に、リーク電流が低減されると共に素子領域の厚みも効率向上のために最適な範囲の厚みであることから、高い光電変換特性が得られる。
【０１２５】
以上説明した実施形態においては、非晶質シリコン、非晶質シリコンカーバイト、微結晶シリコンを構成要素とするｐｉｎ接合が単一の光起電力装置へ適用した場合について説明したが、他の構成元素を含む薄膜半導体を用いた光起電力装置、ｐｉｎ接合を複数含む積層型光起電力装置、さらには他の構造の半導体素子でも同様の効果が得られるのは勿論のことである。
【０１２６】
【発明の効果】
以上説明した如く、本発明によれば、高い光電変換特性を有する光起電力装置を優れた歩留まりで提供することが可能となる。
【図面の簡単な説明】
【図１】本発明の第一の実施形態に係る光起電力装置の断面図である。
【図２】本発明の第一の実施形態に係る光起電力装置の製造方法を説明するための工程別の断面図である。
【図３】本発明の第二の実施形態に係る光起電力装置の断面図である。
【図４】本発明の第二の実施形態に係る光起電力装置の製造方法を説明するための工程別断面図である。
【図５】ＺｎＯを第１電極に用いた集積型光起電力装置の第１電極の厚みと低照度電圧との関係を示す特性図である。
【図６】本発明の第三の実施形態に係る光起電力装置の断面図である。
【図７】ＺｎＯ膜のＸ線回折ピーク強度を示す特性図である。
【図８】ＺｎＯ膜のＸ線回折ピーク強度比と低照度電圧平均値との関係を示す特性図である。
【図９】（ａ）は、本発明の第三の実施形態に係る光起電力装置のレーザ加工領域分を示す断面図である。（ｂ）は、本発明の第三の実施形態に係る光起電力装置の素子領域部分のＸ線回折ピーク強度を示す特性図である。（ｃ）は、本発明の第三の実施形態に係る光起電力装置のレーザ加工領域部分のＸ線回折ピーク強度を示す特性図である。
【図１０】ＺｎＯ膜のＸ線回折ピーク強度比と規格化電流との関係を示す特性図である。
【図１１】ＺｎＯ膜のＸ線回折ピーク強度比と規格化フィルファクタとの関係を示す特性図である。
【図１２】ＺｎＯ膜のＸ線回折ピーク強度比と規格化電流と規格化フィルファクタとの積との関係を示す特性図である。
【図１３】本発明の第三の実施形態に係る光起電力装置のレーザ加工領域分を示す断面図である。
【図１４】本発明の第三の実施形態に係る光起電力装置のＺｎＯ膜のエッチング時間と膜厚との関係を示す特性図である。
【図１５】本発明の第三の実施形態に係る光起電力装置のエッチング時間と規格化電流と規格化フィルファクタとの積との関係を示す特性図である。
【図１６】本発明の第三の実施形態に係る光起電力装置の製造方法を説明するための工程別断面図である。
【図１７】基板上の所定領域に絶縁薄膜を形成する方法を説明するための工程別断面図である。
【図１８】光起電力素子の素子構造断面図である。
【図１９】ＺｎＯを第１電極に用いた光起電力素子における第１電極の厚みと光電変換効率との関係を示す特性図である。
【図２０】従来の光起電力装置の断面図である。
【図２１】ＺｎＯを第１電極に用いた光起電力素子における第１電極の厚みと歩留まりとの関係を示す特性図である。
【符号の説明】
１    基板
２    第１電極
３    光電変換層
４    第２電極
１０  光起電力素子
２１  導電膜
２２  絶縁性薄膜
５１  レーザ光吸収部材
Ａ    素子領域
Ｂ    除去領域
Ｓ    分離溝
【図１】
0004222736.tif 000008
【図２】
0004222736.tif 000009
【図３】
0004222736.tif 000010
【図４】
0004222736.tif 000011
【図５】
0004222736.tif 000012
【図６】
0004222736.tif 000013
【図７】
0004222736.tif 000014
【図８】
0004222736.tif 000015
【図９】
0004222736.tif 000016
【図１０】
0004222736.tif 000017
【図１１】
0004222736.tif 000018
【図１２】
0004222736.tif 000019
【図１３】
0004222736.tif 000020
【図１４】
0004222736.tif 000021
【図１５】
0004222736.tif 000022
【図１６】
0004222736.tif 000023
【図１７】
0004222736.tif 000024
【図１８】
0004222736.tif 000025
【図１９】
0004222736.tif 000026
【図２０】
0004222736.tif 000027
【図２１】
0004222736.tif 000028